ОГНЕСТОЙКАЯ ОПТИЧЕСКИ ПРОЗРАЧНАЯ ТЕРМОПЛАСТИЧНАЯ КОМПОЗИЦИЯ ДЛЯ ФОРМОВАНИЯ

1. Огнестойкая оптически прозрачная термопластичная композиция для формования, содержащая:
A) от около 60 до около 97 мас.% ароматического поликарбоната;
B) от около 1 до около 20 мас.% бромзамещенного олигокарбоната;
C) от около 1 до около 20 мас.% фосфорсодержащего соединения;
D) от около 0.01 до около 1 мас.% по меньшей мере одной щелочной или щелочноземельной соли перфторалкансульфоновой кислоты; и
E) от около 0.01 до около 1 мас.% фосфитного антиоксиданта/стабилизатора,
где данная огнестойкая оптически прозрачная термопластичная композиция для формования не содержит фторированный полиолефин и имеет оценку 5VA при 3.00 мм и V-0 при 1.5 мм в соответствии с UL-94.
2. Огнестойкая оптически прозрачная термопластичная композиция для формования по п.1, где указанный поликарбонат присутствует в количестве от около 70 мас.% до около 90 мас.%.
3. Огнестойкая оптически прозрачная термопластичная композиция для формования по п.1, где указанный поликарбонат присутствует в количестве от около 80 мас.% до около 85 мас.%.
4. Огнестойкая оптически прозрачная термопластичная композиция для формования по п.1, где бромзамещенный олигокарбонат присутствует в количестве от около 5 мас.% до около 15 мас.%.
5. Огнестойкая оптически прозрачная термопластичная композиция для формования по п.1, где бромзамещенный олигокарбонат присутствует в количестве от около 8 мас.% до около 12 мас.%.
6. Огнестойкая оптически прозрачная термопластичная композиция для формования по п.1, где указанный бромзамещенный олигокарбонат структурно соответствует формуле (IV),
,
1
2
3
4
3
1
2
3
4
5
где R, R, R и R независимо представляют собой Н, Br или СН, при условии что по меньшей мере один из R, R, R, R представляет собой Br, и где R представляет собой арильные, алкиларильные или алкильные радикалы, и n равно 1-100.
7. Огнестойкая оптически прозрачная термопластичная композиция для формования по п.1, где указанный бромзамещенный олигокарбонат структурно соответствует формуле (IVa),
,
и имеет содержание брома более 40 процентов от его массы.
8. Огнестойкая оптически прозрачная термопластичная композиция для формования по п.1, где фосфорсодержащее соединение присутствует в количестве от около 2 мас.% до около 7 мас.%.
9. Огнестойкая оптически прозрачная термопластичная композиция для формования по п.1, где фосфорсодержащее соединение присутствует в количестве от около 3 мас.% до около 10 мас.%.
10. Огнестойкая оптически прозрачная термопластичная композиция для формования по п.1, где фосфорсодержащее соединение структурно соответствует формуле (V)
,
где
1
2
3
4
1
8
5
6
6
20
7
12
R, R, R и R независимо представляют собой C-C-алкил или C-C-циклоалкил, С-С-арил или С-С-аралкил,
n независимо равно 0 или 1,
q равно 0.5-30, и
X представляет собой моно- или полиядерный ароматический радикал, содержащий от 6 до 30 атомов углерода, или алифатический радикал, содержащий от 2 до 30 атомов углерода.
11. Огнестойкая оптически прозрачная термопластичная композиция для формования по п.1, где фосфорсодержащее соединение структурно соответствует формуле (VII),
.
12. Огнестойкая оптически прозрачная термопластичная композиция для формования по п.1, где по меньшей мере одна щелочная или щелочноземельная соль перфторалкансульфоновой кислоты присутствует в количестве от около 0.02 мас.% до около 0.5 мас.%.
1-6
13. Огнестойкая, оптически прозрачная термопластичная композиция для формования по п.1, где указанная соль перфторалкансульфоновой кислоты представляет собой перфторалкансульфонатную соль по меньшей мере одного представителя, выбранного из группы, состоящей из щелочного металла, щелочноземельного металла, C-алкиламмония и аммония.
14. Огнестойкая оптически прозрачная термопластичная композиция для формования по п.1, где указанная соль представляет собой по меньшей мере один представитель, выбранный из группы, состоящей из перфторметилбутансульфоната натрия, перфторметилбутансульфоната калия, перфторметилбутансульфоната тетраэтиламмония; перфторметансульфоната натрия, перфторметансульфоната калия, перфторметансульфоната тетраэтиламмония; перфторэтансульфоната натрия, перфторэтансульфоната калия, перфторэтансульфоната тетраэтиламмония; перфторпропансульфоната натрия, перфторпропансульфоната калия, перфторпропансульфоната тетраэтиламмония; перфторгексансульфоната натрия, перфторгексансульфоната калия, перфторгексансульфоната тетраэтиламмония; перфторгептансульфоната натрия, перфторгептансульфоната калия, перфторгептансульфоната тетраэтиламмония; перфтороктансульфоната натрия, перфтороктансульфоната калия, перфтороктансульфоната тетраэтиламмония; перфторбутансульфоната натрия, перфторбутансульфоната калия, перфторбутансульфоната тетраэтиламмония; дифенилсульфон-сульфоната натрия, дифенилсульфон-сульфоната калия и дифенилсульфон-сульфоната тетраэтиламмония.
15. Огнестойкая оптически прозрачная термопластичная композиция для формования по п.1, где указанный фосфитный стабилизатор присутствует в количестве от около 0.02 до около 0.5 мас.%.
16. Огнестойкая оптически прозрачная термопластичная композиция для формования по п.1, где указанный фосфитный стабилизатор присутствует в количестве от около 0.04 до около 0.1 мас.%.
17. Огнестойкая оптически прозрачная термопластичная композиция для формования по п.1, где указанный фосфитный стабилизатор представляет собой бис (2,4-дикумилфенил)пентаэритритол дифосфит.
18. Способ получения огнестойкой оптически прозрачной термопластичной композиции для формования, включающий взаимодействие:
A) от около 60 мас.% до около 97 мас.% поликарбоната;
B) от около 1 мас.% до около 20 мас.% бромзамещенного олигокарбоната;
C) от около 1 мас.% до около 20 мас.% фосфорсодержащего соединения; и
D) от около 0.01 мас.% до около 1 мас.% по меньшей мере одной щелочной или щелочноземельной соли перфторалкансульфоновой кислоты,
где данная огнестойкая оптически прозрачная термопластичная композиция для формования не содержит фторированный полиолефин и имеет оценку 5VA при 3.00 мм и V-0 при 2.3 мм в соответствии с UL-94.
19. Способ получения огнестойкой оптически прозрачной термопластичной композиции для формования, включающий взаимодействие:
A) от около 60 до около 97 мас.% ароматического поликарбоната;
B) от около 1 до около 20 мас.% бромзамещенного олигокарбоната;
C) от около 1 до около 20 мас.% фосфорсодержащего соединения;
D) от около 0.01 до около 1 мас.% по меньшей мере одной щелочной или щелочноземельной соли перфторалкансульфоновой кислоты; и
E) от около 0.01 до около 1 мас.% фосфитного антиоксиданта/стабилизатора,
где данная огнестойкая оптически прозрачная термопластичная композиция для формования не содержит фторированный полиолефин и имеет оценку 5VA при 3.00 мм и V-0 при 1.5 мм в соответствии с UL-94.